"以下の構造式で表される配位数4の金属及びビスフェナントロリン誘導体を含む有機/金属ハイブリッドポリマー。ただし、Mは配位数が4の金属、Xはカウンターアニオン、Aはスペーサーである。前記R1とR2は、水素、メチル基、tブチル基、フェニル基、チエニル基、ビチエニル基及びターチエニル基から成る群から選択され、前記R3とR4は、水素、フェニル基及びフェニルアセチル基から成る群から選択される、請求項1に記載の有機/金属ハイブリッドポリマー。前記配位数が4の金属イオンは、白金Pt、銅Cu、ニッケルNi、銀Ag及びパラジウムPdから成る群から選択される、請求項1または2に記載の有機/金属ハイブリッドポリマー。前記スペーサーAは以下に記載の何れかの構造式で表される、請求項1から3の何れかに記載の有機/金属ハイブリッドポリマー。前記カウンターアニオンは、過塩素酸イオン、トリフラートイオン、四フッ化ホウ素イオン、塩化物イオン及び六フッ化リン酸イオンから成る群から選択される、請求項1から4の何れかに記載の有機/金属ハイブリッドポリマー。エレクトロクロミック特性を有する、請求項1から5の何れかに記載の有機/金属ハイブリッドポリマー。蛍光性を有する、請求項1から5の何れかに記載の有機/金属ハイブリッドポリマー。以下の構造式で表されるビスフェナントロリン誘導体から成る配位子。ただし、Aはスペーサーである。前記R1とR2は、水素、メチル基、tブチル基、フェニル基、チエニル基、ビチエニル基及びターチエニル基から成る群から選択され、前記R3とR4は、水素、フェニル基及びフェニルアセチル基から成る群から選択される、請求項8に記載の配位子。前記スペーサーAは以下に記載の何れかの構造式で表される、請求項8または9に記載の配位子。フェナントロリン誘導体を臭素化し、ボロン酸を有するスペーサーとクロスカップリングさせることにより請求項8から10の何れかに記載の配位子を製造する方法。請求項8から10の何れかに記載の配位子を配位数が4の金属のイオンと錯形成させることにより請求項1から7の何れかに記載の有機/金属ハイブリッドポリマーを製造する方法。前記錯形成はアセトニトリルとハロゲン系溶剤の混合液中で行われる、請求項12に記載の方法。前記ハロゲン化溶剤はジクロロメタン、テトラクロロエタン及びクロロホルムから成る群から選択される、請求項13に記載の方法。本発明の課題は配位数が4の金属を使用した有機/金属ハイブリッドポリマーを実現し、これによって有機/金属ハイブリッドポリマーの多様性を更に拡張することにある。本発明の一側面によれば、以下の構造式で表される配位数4の金属及びビスフェナントロリン誘導体を含む有機/金属ハイブリッドポリマーが与えられる。ただし、Mは配位数が4の金属、Xはカウンターアニオン、Aはスペーサーである。ここにおいて、前記R1とR2は、水素、メチル基、tブチル基、フェニル基、チエニル基、ビチエニル基及びターチエニル基から成る群から選択され、前記R3とR4は、水素、フェニル基及びフェニルアセチル基から成る群から選択されてよい。また、前記配位数が4の金属イオンは、白金Pt、銅Cu、ニッケルNi、銀Ag及びパラジウムPdから成る群から選択されてよい。また、前記スペーサーAは以下に記載の何れかの構造式で表されるものであってよい。また、前記カウンターアニオンは、過塩素酸イオン、トリフラートイオン、四フッ化ホウ素イオン、塩化物イオン及び六フッ化リン酸イオンから成る群から選択されてよい。また、これらの有機/金属ハイブリッドポリマーはエレクトロクロミック特性を有してよい。また、これらの有機/金属ハイブリッドポリマーは蛍光性を有してよい。本発明の他の側面によれば、以下の構造式で表されるビスフェナントロリン誘導体から成る配位子が与えられる。ただし、Aはスペーサーである。ここで、前記R1とR2は、水素、メチル基、tブチル基、フェニル基、チエニル基、ビチエニル基及びターチエニル基から成る群から選択され、前記R3とR4は、水素、フェニル基及びフェニルアセチル基から成る群から選択されてよい。また、前記スペーサーAは以下に記載の何れかの構造式で表されるものであってよい。本発明の更に他の側面によれば、フェナントロリン誘導体を臭素化し、ボロン酸を有するスペーサーとクロスカップリングさせることにより上記何れかの配位子を製造する方法が与えられる。本発明の更に他の側面によれば、上記何れかの配位子を配位数が4の金属のイオンと錯形成させることにより上記何れかの有機/金属ハイブリッドポリマーを製造する方法が与えられる。ここで、前記錯形成はアセトニトリルとハロゲン系溶剤の混合液中で行われてよい。また、前記ハロゲン化溶剤はジクロロメタン、テトラクロロエタン及びクロロホルムから成る群から選択されてよい。上述のように、本発明では白金Pt、銅Cu、ニッケルNi、銀Ag、パラジウムPd等の配位数が4の金属を使った金属/有機ハイブリッドポリマーを実現することができたので、従来の配位数が6の金属を使用したものでは見られない新たな物性を有する有機/金属ハイブリッドポリマーを提供することができる。従来の有機/金属ハイブリッドポリマーの有機物側の原料である配位子は、スペーサー部位を挟んで両端にターピリジン誘導体を有する構造を取っていた。それに対して本発明ではターピリジン誘導体の代わりに、2つの配位座を有するビスフェナントロリン誘導体を使用する。この構造により、一つの配位子上の2つのフェナントロリン誘導体のうちの一方と別の配位子上の2つのフェナントロリン誘導体のうちの一方との間に配位数が4の金属イオンが入るという形態で、金属-配位子の繰り返しが形成されることにより、新規な構造の有機/金属ハイブリッドポリマーが得られる。このような配位子の一般的な構造は以下の通りである。フェナントロリン誘導体を臭素化し、ボロン酸を有するスペーサー部位Aとクロスカップリングさせることで、目的とするビスフェナントロリン誘導体、すなわち上述の構造を持った配位子を合成することができる。なお、フェナントロリン誘導体の置換基R1とR2は、水素、メチル基、tブチル基、フェニル基、チエニル基、ビチエニル基、ターチエニル基が挙げられる。置換基R3とR4は、水素、フェニル基、フェニルアセチル基が挙げられる。これらの置換基の構造式を以下に示す。また、スペーサー部位Aとしては、フェニル基、ビフェニル基、ターフェニル基、チエニル基、ビチエニル基、ターチエニル基が代表例として挙げられる。また、ビスフェナントロリン誘導体の溶解性を高めるために、アルキル基炭素数1から16やアルコキシ基炭素数1から16で修飾したスペーサーを用いることも望ましい。さらに、ジオキソアルキル基炭素数2から16でフェニル基間が連結されたスペーサーを用いることもできる。このようなスペーサー部位Aの構造式を以下に示す。このようにして得られた配位子を配位数が4の金属イオンを含む金属塩及び溶媒などとともに錯体形成することにより、以下に一般的な構造を示す有機/金属ハイブリッドポリマーを得ることができる。ここで、Mは白金Pt、銅Cu、ニッケルNi、銀Ag、パラジウムPd等の配位数が4の金属イオン、Xはカウンターアニオンを示す。カウンターアニオンとしては過塩素酸イオン、トリフラートイオン、四フッ化ホウ素イオン、塩化物イオン、六フッ化リン酸イオンが挙げられる。このようにして合成された金属/有機ハイブリッドポリマーは、使用される金属M等によってエレクトロクロミック特性や蛍光性などの種々の特徴を有する。以下では、配位数が4の金属としてCuを使用した本発明の一実施例を説明する。先ず、配位子を図1に示すようにして合成した。フェナントロリンを発煙硫酸の存在下で臭素と135°Cで23時間反応させることにより、5-ブロモフェナントロリン5bromophenanthrolineを合成した。収率は15であった。これをジクロロビスパラジウムPdCl2PPh32、炭酸カリウム、DMSOの存在下で9,9-ジオクチルフルオレン2,7-ジボン酸ビス1,3-プロパンジオールエステル99dioctylfluorene27diboronicacidbisesterと100°C24時間クロスカップリング反応させることにより、以下の構造式で表される配位子を得た収率35。このようにして得られた配位子を、図2に示すように、直ちにジクロロメタンDCM及びアセトニトリルに溶解した等モルの過塩素酸銅水和物と窒素雰囲気中で室温で24時間反応させることで、以下の構造式で示される有機/金属ハイブリッドポリマーを得た。こうして得られた金属/有機ハイブリッドポリマーは緑色の固体で、アセトニトリルにはやや溶けにくく、ジメチルスルホキシドDMSOには高い溶解度を示した。本実施例のCuIIベースの有機/金属ハイブリッドポリマーの形成過程を紫外可視分光分析によってモニターした。その結果を図3に示す。図3に示すように、過塩素酸銅水和物溶液を配位子溶液に加えていくと、錯形成に基づくスペクトル変化が確認された。配位子に対して等量の銅塩を加えるまでスペクトルは変化するが、それ以上銅塩を加えてもスペクトルは変化しなくなった。この結果から、配位子であるビスフェナントロリン誘導体と銅イオンは1対1で錯形成していることが確認された。このようにして合成された有機/金属ハイブリッドポリマーのAFM像を図4に示す。画面の右上から左下にかけてほぼ平行な多数の線が見えるが、これらの線のそれぞれが合成された有機/金属ハイブリッドポリマーのチェーンである。なお、この有機/金属ハイブリッドポリマー合成の際の溶媒としてはDCMとアセトニトリルに限定されるわけではなく、例えばDCMの代わりにテトラクロロエタンC2H2Cl4やクロロホルムなどのハロゲン系溶剤を使用することもできる。また、有機/金属ハイブリッドポリマーの合成の際、Pt、Ni、Ag、PdなどのCu以外の配位数が4の金属イオンを使用することにより、Cu以外の金属ベースの本発明の有機/金属ハイブリッドポリマーを得ることもできる。有機/金属ハイブリッドポリマーは、含まれる金属イオンの種類に応じた電気化学特性を示す。例として、銅イオンとビスフェナントロリン誘導体からなる有機/金属ハイブリッドポリマーのサイクリックボルタモグラムを図5に示す。この測定条件は以下の通りであった。作用電極:グラッシーカーボン電極、対極:Ptワイヤー電極、参照電極:Ag/Ag、電解質溶液:0.1MTBAP、溶媒:アセトニトリル、ハイブリッドポリマーを作用電極にキャストして測定した。ポリマー中の銅イオンの酸化還元CuI/CuIIに対応する酸化還元波が約1.0Vvs.Ag/Agに観測された。非特許文献1~10で詳細に説明され、また当業者周知の通り、従来の配位数が6の金属を使用した有機/金属ハイブリッドポリマーは電圧を印加してハイブリッドポリマーを構成する金属イオンを還元酸化することによって着色脱色するというエレクトロクロミック特性を有している。本発明においても、上述のようにして合成したCuIIベースの有機/金属ハイブリッドポリマーは、以下に示すように、従来と同様なエレクトロクロミック特性を有していることが確認された。合成されたCuIIベースの有機/金属ハイブリッドポリマーで薄膜を作成し、これに電圧を印加してCuを還元していくと、図6aに示すように、30分ほどかけて徐々に可視光線域の吸光度、特に400nm~500nmを中心として、更に600nmまでの吸光度が増大した。視覚的には、薄膜は当初ほぼ無色に見えたものが、次第に黄色に着色した。この変化は可逆的であった。すなわち、図6bに示すように、逆方向の電圧を薄膜に印加することにより、有機/金属ハイブリッドポリマーは酸化され、約1時間かけて元の低濃度かつほぼ無色の状態に復帰した。このような薄膜の濃度変化の写真を図7に示す。図7aはまだ電圧を印加する前の状態の写真である。また、図7bは図6aで電圧を印加してから十分時間が経過した後の状態、図7cは図6bで逆方向の電圧を印加して十分時間が経過した後の状態の写真である。図7はモノクローム写真なので、図7bが他のものよりも若干濃度が高く見えるだけであるが、実際には図7bを撮影したときには薄膜が黄色に着色しているのが明瞭に観測された。更に、CuIIベースの有機/金属ハイブリッドポリマーと同様にして合成したPtIVベースの有機/金属ハイブリッドポリマーも同様にエレクトロクロミック特性を示すことが確認された。また、PtIVベースの有機/金属ハイブリッドポリマーでは、紫外線で励起することによって蛍光を発することが確認された。"